(57)【要約】      （修正有）【課題】  内燃機関の燃焼性を高め、燃焼効率の向上改善する塗料組成物と該組成物を用いる燃焼効率改善方法を提供する。【解決手段】  天然珪酸塩鉱物として電気石２〜１０重量％、ガーネット２〜１０重量％、雲母２〜１０重量％およびランタン、ケイ素等からなる鉱石焼成酸化物９４〜７０重量％との混合粉末を耐熱用合成樹脂化合物に練り込んでなり、コーティング層の状態において活性水素と活性酸素を発生する燃焼効率改善塗料組成物。【選択図】        なし【特許請求の範囲】
【請求項１】
天然珪酸塩鉱物として電気石２〜１０重量％、ガーネット２〜１０重量％、雲母２〜１０重量％およびランタン、セリウム、ネオジウム、イットリウム、ジルコニウム、チタニウム、カルシウム、ケイ素等からなる鉱石焼成酸化物９４〜７０重量％との混合微粉末を耐熱樹脂化合物に練り込んでなり、コーティング層の状態において活性水素と活性酸素を発生する燃焼効率改善塗料組成物。
【請求項２】
天然珪酸塩鉱物として電気石２〜１０重量％、ガーネット２〜１０重量％、雲母２〜１０重量％およびランタン、セリウム、ネオジウム、イットリウム、ジルコニウム、チタニウム、カルシウム、ケイ素等からなる鉱石焼成酸化物９４〜７０重量％との混合微粉末を耐熱樹脂化合物に練り込んでなり、コーティング層の状態において活性水素と活性酸素を発生する燃焼効率改善塗料組成物を内燃機関の空気導入路内壁、エアクリーナー内壁及びインテークマニホールド内壁にコーティング層として形成する燃焼効率改善方法。
【発明の詳細な説明】
【技術分野】
【０００１】  本発明は内燃機関の燃焼性を高め、燃焼効率の向上改善と併せ、排ガス中の一酸化炭素、窒素酸化物低下とカーボン排出量を低下させるための活性水素と活性酸素とを同時に発生する燃焼効率改善塗料組成物ならびに前記組成物を用いた内燃機関の燃焼効率改善方法に関する。
【背景技術】
【０００２】  従来、内燃機関の燃焼効率改善向上には、燃料油燃焼を促進する燃焼助剤（触媒材）を添加する方法が採られていたが、その改善には一定の限度があった。近年エンジン吸気中の酸素を活性化して燃料の燃焼効率を向上する試みがなされており、たとえば電気石（トルマリン）等の特定の天然鉱石に空気中の水分を電気分解してイオン化する特性のあること、あるいはかゝる特性を利用してエンジン吸気中の全湿分（水分）中お前記酸素を活性化させることが報告されている。【０００３】
【特許文献１】特開２００１−６５４１５号公報
【特許文献２】特許第３０３６６８２号公報
【特許文献３】特開２００１−３５５５２６号公報
【特許文献４】特開平８−７１４０９号公報
【特許文献５】特許第３２８６３０７号公報
【特許文献６】特許第３２８６２９８号公報
【非特許文献１】固体物理、ｖｏｌ．２４，Ｎｏ．１２（１９８９）
【０００４】  内燃機関用燃費改善装置として電気石の粉粒を単独で担持した繊維状のエレメントをエヤークリーナーフィルタに用いる．提案が特許文献１に開示され、また、電気石の粉末を単独で塗料に練り込んだものをエヤークリーナーの室内に塗布したエヤークリーナーケースとして特許文献２に開示されている。更に、微量の放射性元素ラジウム、ラドン、タリウム等を含有する鉱石を燃焼して活性化した無機組成物としてエヤークリーナーに用いている提案が特許文献３に開示されている。
【発明の開示】
【発明が解決しようとする課題】
【０００５】  しかしながら、これら特許文献１および特許文献２の電気石単独で用いる方法では、実用レベルの燃焼効果は得られず、また放射性元素を含有する鉱石の微粉末単独でエヤークリーナーに用いる提案は、電磁波箱の壁面に、微粉末を綿布や紙等を用いて積層展着させる複雑な施工工程が多く、且つ、放射性元素を含有する微粉末が排気ガス中に飛散するおそれがあり、安全性に課題を残している。
【課題を解決するための手段】
【０００６】  そこで、発明者らは、自家用ガソリン車および軽油ジーゼル車等のエンジンのエヤークリーナー内壁に、天然珪酸塩鉱物の電気石、ガーネットおよび雲母とランタン、セリウム、ネオジウム、イットリウム、ジルコニウム、チタニウム、ケイ素等からなる鉱石焼成、酸化物の混合微粉末を耐熱用樹脂化合物のシリコン樹脂に練り込み塗料を作成、エアクリーナー内壁に塗布し、コーティング層を形成した。【０００７】  該コーティング層を形成したエアクリーナーによるエンジンの燃焼テストを試みた結果、エンジン吸気中の水分の電解反応により、活性水素と活性酸素の発生が活発となり、燃焼が著しく向上し、且つ排気ガス中の窒素酸化物とカーボン排出量が減少する顕著な燃焼効果が確認された。【０００８】  天然珪酸塩鉱物である電気石［ＮａＸ３Ａｌ８Ｂｏ３Ｓｉ６Ｏ１８（ＯＨ，Ｆ）４］（Ｘ＝Ｆｅ，Ｍｇ，Ｌｉ）は、二極性結晶であるため粉砕した微粉末が、独立した二極性結晶体を有し、これが含湿空気中の水分である水と接触するとき、電気石の電極荷電圧が２ＥＶ〜１０ＥＶ（３．２ｘ１０１２〜１．６ｘ１０−１１ＣＧＳｅｒｇ）と極めて低く、水の分解圧（理論値０．７Ｖ）以下の微弱な電気分解をするとき、水（Ｈ２Ｏ）より水素ガスＨ２（２Ｈ＋ｅ→２Ｈ→Ｈ２）がまず初めに分解する。残った水酸イオンＯＨ−は、周囲の水分子（Ｈ２Ｏ）と結合して［ＯＨ−＋Ｈ２ｏ→Ｈ３Ｏ２−］ヒドロキシル・イオン（Ｈ３Ｏ２−）になることが非特許文献１、および特許文献４に開示されている。【０００９】  更に、特許文献５には、空気中に含まれる含湿空気中の水分が特別な条件におかれるとヒドロキシル・イオンＨ３Ｏ２−が分解し、活性酸素を発生することが開示されている。また、天然珪酸塩鉱物のガーネットの電気特性については、特許文献６において、ガーネットの微粉末が、電気石と同様の電気特性を有することが開示されている。【００１０】  電気石およびガーネットの電気特性は上記した如く、理論的には微弱電解作用を示すが静置状態で、より多くのマイナスイオンを発生させるには、かゝる作用を励起する外的なエネルギーを連続的に与えることが必要であり、外的エネルギーを付与する為の物質いわゆる励起材を混入することが有効であると考えられている。【００１１】  電気石およびガーネットに励起材を添加することによりそれぞれが単独の場合よりかなりの量のマイナスイオンを発生させ得るが、エンジンの燃焼性に寄与するイオン発生量としては不充分であり、充分な燃焼効果は得られなかった。【００１２】  発明者らは、コーティングした状態での電気石およびガーネットの微粉末同士の接触を極力避け、電気石およびガーネットの二極性を高めるため絶縁性の雲母の微粉末を混合し、合成樹脂化合物への練り込みに際し、微粉末の各粒子を単独で超分散する事により、コーティング層の状態において多量の活性水素と活性酸素の発生が得られる事を確認した。【００１３】  含湿空気中の活性水素と、活性酸素について説明する。
空気中には、水分は湿気分として通常４０％〜７０％程度含有されている。この水分は、電気特性を有する、天然珪酸塩鉱物の電気石とかガーネットに触れると活性水素ガスとマイナスイオンを発生する。式（１）（２）（３）に示す。【００１４】
2006176740.tif 000002
【００１５】  本発明は、この活性水素ガスと、活性酸素ガスの発生を活発化せしめるため、天然珪酸塩鉱物の電気石２〜１０重量％（好ましくは３〜５重量％）、ガーネット２〜１０重量％（好ましくは３〜５重量％）、雲母２〜１０重量％（好ましくは３〜５重量％）およびランタン、セリウム、ネオジウム、イットリウム、ジルコニウム、チタニウム、カルシウム、ケイ素等からなる鉱石焼成による酸化物９７〜７０重量％（好ましくは９４〜７０重量％）との混合粉末５〜５０重量部と合成樹脂化合物１００重量部を練り込んだ塗料を用いることにより極めて、多量の活性水素と、活性酸素を発生するエンジン吸気（含湿空気）をつくり出すことを可能にした。【００１６】  天然珪酸塩鉱物の電気石とガーネットおよび雲母の含有量が１０重量％以上を超えるとランタン、セリウム、ネオジウム、イットリウム、ジルコニウム、チタニウム、カルシウム、ケイ素等からなる鉱石焼成による酸化物の含有量が低くなり、合成樹脂化合物に練り込んで、塗膜層を形成した場合、高い値のマイナスイオン発生量は期待できない。従って、このような塗料を用いて、エンジンクリーナー室内壁に塗布し、塗膜層を形成した場合、燃焼効果の高い値を得ることは困難である。【００１７】  また、天然珪酸塩鉱物の電気石、ガーネットおよび雲母を実質的に含有しないランタン、セリウム、ネオジウム、イットリウム、ジルコニウム、チタニウム、カルシウム、ケイ素等からなる鉱石焼成による酸化物１００重量％を合成樹脂化合物に練り込んだ塗料で塗膜層を形成した場合、マイナスイオン発生材が殆ど無い組成物では高いマイナスイオン発生量は得られない。さらに天然珪酸塩鉱物の電気石およびガーネットがそれぞれ５０重量％の場合においては、自然に発生するイオン発生量と殆ど同じ程度のマイナスイオン発生量であり、該塗料をエヤークリーナー室内に塗布した場合、燃焼効果は期待できない。混合粉末の合成樹脂化合物練り込み量は好ましくは、合成樹脂化合物１００重量部に対し１０〜３０重量部である。【００１８】  本発明に用いる天然珪酸塩鉱物としては、電気石、ガーネットおよび雲母の他にカンラン石、ジルコン石、角閃石、カオリナイト、麦飯石、ゼオライト等が挙げられる。本発明は、電気石と、ガーネットおよび雲母を用いた。
また、本発明の鉱石焼成による酸化物中には、Ｌａ２Ｏ３３〜１５％、ＧｅＯ２５〜４０％、Ｎｄ２Ｏ３２〜１５％、Ｙ２Ｏ３５〜４０％、ＺｒＯ２３〜５０％、ＴｉＯ２４〜２０％、ＣａＯ１〜８％、ＳｉＯ２  １５〜３０％等が含まれる。これらの成分はその添加によりマイナスイオンの発生を励起すると共に、空気中の酸素を活性化して燃焼効率を著しく向上させるものと推測される。【００１９】  次に、活性水素の自然と、活性酸素の酸化燃焼作用について説明する。
活性水素は、式（２）に示す発生期の水素ガス（Ｈ２）を指す。発生期の水素ガスの酸化燃焼は、石油成分の炭化水素化合物の燃焼より先に空気中の酸素と結合し、炭化水素化合物の燃焼を促進する。また、マイナスイオンであるヒドロキシルマイナスイオン（Ｈ３Ｏ２−）は、石油成分の炭化水素化合物に出合うと、式（４）に示すように直ちに活性酸素を放出し、酸化燃焼する。【００２０】  エンジン室内における、石油成分の炭化水素化合物の燃焼は、空気中の酸素によることが中心であり、空気中の酸素のみでは完全燃焼は遂げられないが活性水素と活性酸素により、先ず、活性水素の自然により、空気中の酸素のみでは完全燃焼は遂げられないが活性水素と活性酸素により、先ず活性水素の自然により、空気中の酸素と結合し、炭化水素化合物の燃焼促進するとともに、活性酸素による燃焼は炭化水素化合物の酸化燃焼を促進し活性水素と、活性酸素の相乗燃焼作用により石油成分を完全燃焼し、燃焼効果が顕著となることがわかり本発明を完成するに至った。
【発明を実施するための最良の形態】
【００２１】  本発明の実施形態について説明する。
本発明の活性水素と活性酸素を発生する燃焼効果改善塗料は、天然珪酸塩鉱物の電気石２〜１０重量％（好ましくは３〜５重量％）と、ガーネット２〜１０重量％（好ましくは３〜５重量％）、雲母２〜１０重量％（好ましくは３〜５重量％）およびランタン、セリウム、ネオジウム、イットリウム、ジルコニウム、チタニウム、カルシウム、ケイ素等からなる鉱石焼成による酸化物９４〜７０重量％（好ましくは９５〜９０重量％）との混合微粉末５〜５０重量部（好ましくは１０〜３０重量部）と合成樹脂化合物１００重量部に練り込んだ塗料であって、内燃機関の空気導入路内壁およびエアクリーナー内壁にコーティング層を形成することにより、所定量の含湿空気中の水分が、直ちに活性水素と活性酸素に変換することが可能となる。【００２２】  ランタン、セリウム、ネオジウム、イットリウム、ジルコニウム、チタニウム、カルシウム、ケイ素等からなる鉱石焼成による酸化物は、天然珪酸塩鉱物である電気石または、ガーネットの電気特性を励起し、含湿空気中の水分の電解反応を強化促進する触媒作用をしていることが推測される。【００２４】  本発明においては、電気石とガーネットの電気特性を高めるためそれぞれの粉末微粒子が独立して接触し合わない状態をコーティング膜の中に形成せしめるため、励起材とともに絶縁材料である雲母微粉末を混合することにより、極めて多量のイオン発生量を得ることを可能にした。【００２５】  本発明の耐熱合成樹脂化合物としては、シリコン樹脂系塗料（耐熱温度２００〜３００°Ｃ）を用いた。他にある程度の耐熱性を有するシリコンゴムラテックス、天然ゴムラテックス、エポキシ系樹脂、エポキシ系酢酸、ビニール樹脂、アルキッド樹脂、フッ素樹脂等の他、各種の防錆塗料を用いる事が出来る。【００２６】  以下本発明を更に詳しく、実施例により説明する。
【実施例１】
【００２７】  本発明においては、電気石５重量％、ガーネット５重量％、白雲母５重量％およびランタン、セリウム、ネオジウム、イットリウム、ジルコニウム、チタニウム、カルシウム、ケイ素等からなる鉱石の焼成による酸化物８５重量％をこれらの比率で含む微粉末１０重量部を耐熱合成樹脂化合物（溶剤７５％、固形分２５％）１００重量部に練り込んで塗料を作成した。該塗料を０．０５ｍｍのアルミ箔表面に羽毛で３００ｍ２相当を塗布し、均一にコーティング層を形成した。該コーティング層形成アルミ箔（３００ｘ３００ｍｍ）は、静止状態で、１立方センチメートル当り、プラスイオン１２５０個、マイナスイオン２０５０個が同時に発生する測定結果を得た。
プラスイオン発生は含湿空気が発生期の水素を含むことを示し、マイナスイオン発生はヒドロキシルイオン（Ｈ３Ｏ２−）を指し発生期の酸素を指す。【００２８】  即ち、本発明のコーティング層形成アルミ箔の表面に含湿空気が通過ないし接触すると直ちにプラスイオンである活性水素と、マイナスイオンである活性酸素を同時に含む空気が形成されて燃焼室に運ばれ、活性水素の自然と活性酸素の石油成分の酸化燃焼を促進する相乗効果により、燃焼効率の改善が達成される。【００２９】  該コーティング層形成アルミ箔を用い、自動車エンジンの空気導入路内壁とエアクリーナー内壁に、総面積０．２５７ｍ２貼り付け装備した。このコーティング層形成アルミ箔を貼り付け装備した自家用車（日産ローレル）を用い、燃料消費量と、ＣＯガス発生量、ＨＣ発生量について、改善効果を一般道路にて実施した。【００３０】  その結果ＣＯ発生量は塗布前０．０６ｐｐｍ、塗布後０．０３ｐｐｍ、ＨＣ発生量は塗布前３５ｐｐｍ、塗布後０．１０ｐｐｍであり、燃料消費量は塗布前６．３ｋｍ／Ｌ、塗布後９．１ｋｍ／Ｌとなって、３０％燃費改善率となる値を得た。【００３１】  図１および図２に水素含有プラスイオン発生量と酸素含有マイナスイオン発生量の測定結果を示す。
【比較例１】
【００３２】  耐熱合成樹脂化合物としてシリコン系耐熱塗料（溶剤７５％、固形分２５％）１００重量部に（１）電気石５、（２）電気石５＋ガーネット５、（３）電気石５＋ガーネット５＋白雲母５（重量部）をそれぞれ練り込んで比較塗料１−（１）、１−（２）、１−（３）とした。
【００３３】  耐熱合成樹脂化合物としてシリコン系塗料（溶剤７５％、固形分２５％）１００重量部に電気石５重量％＋ガーネット５重量％＋励起材９０重量％の混合微粉末を５、１０，２０、３０重量練り込み比較塗料２−（１）、２−（２）、２−（３）、２−（４）とした。
【００３４】  上記比較塗料を０．０５ｍｍをアルミ箔表面に刷毛でそれぞれ２８０〜３１０ｇ／ｍ２相当を塗布してコーティング層を形成し、比較試料とし、マイナスイオンの発生量を測定した。表１に測定結果を示す。表１中、発生量は実測値からバックグランド値（−４３０）を差し引いた値である。
【００３５】
【表１】
2006176740.tif 000003
【００３６】  表１に示すように、塗布が励起材を含まない場合には、マイナスイオンの発生量は自然発生量（バックグランド）と大差なく（比較例１−（２）〜１−（３））、励起材を用いても白雲母を混入しない場合には塗布量の如何によらずマイナスイオン発生量はそれほど増加しない。
【００３７】  これら比較例の中では樹脂中への練り込み量がもっとも多くマイナスイオンの発生量が大きかった。該比較試料２−（４）を実施例１に用いた自動車エンジンを用い、空気導入路内壁とエアクリーナー内壁に、総面積０．２５５ｍ２を張替え装備した。実施例１に準じ、燃料消費量について、一般道路にて比較テストを実施した。その結果、燃料消費量は塗布前６．３０ｋｍ／Ｌ塗布後６．３８ｋｍ／Ｌであり走行条件の変動等を考慮すると実用上の燃費の点では殆ど改善効果は得られなかった。
【実施例２】
【００３８】  電気石５．０重量％、ガーネット５重量％、白雲母５重量％とランタン、セリウム、ネオジウム、イットリウム、ジルコニウム、チタニウム、カルシウム、ケイ素等からなる鉱石焼成による酸化物８５重量％の混合微粉末２０重量部をシリコン系塗料（溶剤７５％、固形分２５％）１００重量部に練り込んで、燃料効率改善塗料を作成した。該塗料を用い、表２に示す各車種のエアクリーナー内壁に、それぞれ２５０ｇ／ｍ２〜２７０ｇ／ｍ２、刷毛で塗布し、コーティング層を形成した。該コーティング層形成アルミ箔（３００ｘ３００ｍｍ）は静止状態で１ｃｍ３当りプラスイオン２，３００個、マイナスイオン２，６００個の発生量が測定された。【００３９】  それぞれの車種の走行テストを実施し、塗布前後の燃料消費量の比較した結果を表２に示す。【００４０】
【表２】
2006176740.tif 000004
【実施例３】
【００４１】  電気石２．５重量％、ガーネット２．５重量％、白雲母５重量％、ランタン、セリウム、ネオジウム、イットリウム、ジルコニウム、チタニウム、カルシウム、ケイ素等からなる鉱石焼成による酸化物９０重量％の混合微粉末３０重量部をシリコン系塗料（溶剤７５％、固形分２５％）１００重量部に練り込んで塗料を作成した。実施例１に準じ同じ車を用い、アルミ箔の代わりに、該塗料をエアクリーナー内壁に、総面積０．２５７ｍ２塗布し、コーティング層を形成した。燃料消費量をテストした結果、塗布前６．３ｋｍ／Ｌが塗布後９．３ｋｍ／Ｌとなり、３０％以上の燃料消費改善効果を得た。
【実施例４】
【００４２】  実施例３に用いた耐熱用塗料を、実施例（ＮＯ２−４）に用いた車トヨタカルディナ（１８００ｃｃ、６５，０００ｋｍ走行）のエアクリーナー内の塗膜を除去した後、空気導入路とインテークマニュホールド内壁に、コーティング層を形成した。高速道路において、燃料消費量をテストした結果、塗布前１０ｋｍ／Ｌが塗布後１２，７５ｋｍ／Ｌとなり、２７．５％の燃料消費量の改善となった。
【実施例５】
【００４３】  シリコン系塗料（溶剤７５％、固形分２５％）１００重量部に対して、下記表３に示す割合（重量％）で電気石、ガーネット、白雲母および励起材の混合微粉末を夫々２０重量部練り込み、比較例塗料、比３−（１）、比３−（２）とした。【００４４】  該比較塗料を０．０５ｍ／ｍアルミ箔に２８０〜３１０ｇ／ｍ２相当を塗布し、コーティング形成アルミ箔を作成し、プラスイオン発生とマイナスイオン発生量を同時測定した。結果を表３及び図３，４に示す。【００４５】
【表３】
2006176740.tif 000005
【００４６】  表３及び図３，４に示す結果より、混合微粉末の白雲母の重量％が増加する程、プラスイオン発生量、マイナスイオン発生量も増加することが確認される。
また図４は、プラスイオン発生とマイナスイオン発生が同時に発生し続けることを示し、プラスイオンとマイナスイオンが同時に発生しても、これらのイオン同士が中和する事なく、独立して存在し続けることが計測値により確認できる。
【実施例６】
【００４７】  耐熱用合成樹脂化合物としてシリコン系塗料（溶剤７５％、固形分２５％）１００重量部に電気石２５重量％、ガーネット２５重量％、雲母１０重量％及びランタン、セリウム、ネオジウム、イットリウム、ジルコニウム、チタニウム、カルシウム、ケイ素等からなる鉱石焼成酸化物８５重量％との混合微粉末をＩ１０重量部、ＩＩ２０重両部、ＩＩＩ３０重両部をそれぞれ練り込み、混合微粉末練り込み量の異なるそれぞれ三種の燃焼性改善塗料組成物を作成した。【００４８】  該塗料組成物を０．０５ｍ／ｍアルミ箔表面に３００ｇ／ｍ２相当を塗布し、コーティング層形成アルミ箔三種を作成した。該コーティング層形成箔Ｉ、ＩＩ、ＩＩＩ三種類について、それぞれプラスイオンとマイナスイオンを測定した。イオン測定とイオングラフを表ー４及び図５、６、７示す。【００４９】  これにより、プラスイオンとマイナスイオンが同時に発生しても、イオン同志が、中和する事なく、それぞれ独立して存在し続ける事が、イオンカウンターによる計測値により確認される。【００５０】
【表４】
2006176740.tif 000006
【実施例７】
【００５１】  実施例６で作成したＩ、ＩＩ、ＩＩＩ三種類のコーティング層形成アルミ箔を用い、筑波サーキットコースにおいて実車走行を実施し、燃料消費量の実車テストを行った。実車テスト車はトヨタクレスタ（２０００ｃｃ平成１０年式  走行距離１３万５千ｋｍ）のエアクリーナーボックスの内壁面０．３８８ｍ２に、エアクリーナーフィルターを取り外し、前記コーティング層アルミ箔を貼り付け装着した。テスト後は一旦剥ぎ取り、他のコーティング層形成アルミ箔と張り替え装着し実車テストを実施した。【００５２】実車テスト日の気象は晴れたり曇ったりで、気温摂氏２３度〜２０度、風速３．５〜４．２ｍで１０日間にわたり行った。実車走行テストはガソリンタンクを満タンにし、平均時速６０ｋｍ／ｈ、８０ｋｍ／ｈ、１００ｋｍ／ｈ、１２０ｋｍ／ｈとし、それぞれ２００ｋｍ走行実施し、走行後ガソリンタンクを満タンにして、燃料消費量を計測した。
燃料消費量実車テスト結果を表−５に示す。【００５３】
【表５】
2006176740.tif 000007
【００５４】  実車走行テストの結果、例えば混合微粉末１０重量部コーティング層形成アルミ箔を装着した場合、平均時速８０ｋｍ／ｈの時、１２％の燃焼改善効率となり、時速１２０ｋｍ／ｈの時では１９％の燃焼改善効率を得、また、混合微粉末２０重量部コーティング層形成アルミ箔を装着した場合、平均時速８０ｋｍ／ｈの時、２４％の燃費改善、１２０ｋｍ／ｈの時、３３％の燃費改善を得、更に混合微粉末３０重量部コーティング層形成アルミ箔装着の場合、平均時速８０ｋｍ／ｈで、２７％の燃費改善を示し、１２０ｋｍ／ｈの時、３５％の燃費効率改善となる結果を得た。
【産業上の利用可能性】
【００５５】  上記実施例による説明で明らかなように、本発明の燃焼効果改善塗料組成物を用いて、塗膜のコーティング層の表面に、含湿空気が接触・して発生する、プラスイオンである活性水素と、マイナスイオンである活性酸素が同時に発生し、活性水素の自燃と、活性酸素による酸化燃焼性を高める相乗効果により、石油成分の完全な燃焼が行われ燃焼効率の向上と併せ、排気ガス中の一酸化炭素の低減とカーボン微粒子を低下させる環境対策としての効果は多大である。
【図面の簡単な説明】
【００５６】
【図１】  水素含有プラスイオン発生量の測定結果を示す図である。
【図２】  酸素含有マイナスイオン発生量の測定結果を示す図である。
【図３】  水素含有プラスイオン発生量と酸素含有マイナスイオン発生量の測定結果を示す図である。
【図４】  水素含有プラスイオン発生量と酸素含有マイナスイオン発生量の測定結果を示す図である。
【図５】  水素含有プラスイオン発生量と酸素含有マイナスイオン発生量の測定結果を示す図である。
【図６】  水素含有プラスイオン発生量と酸素含有マイナスイオン発生量の測定結果を示す図である。
【図７】  水素含有プラスイオン発生量と酸素含有マイナスイオン発生量の測定結果を示す図である。
【図１】
2006176740.tif 000008
【図２】
2006176740.tif 000009
【図３】
2006176740.tif 000010
【図４】
2006176740.tif 000011
【図５】
2006176740.tif 000012
【図６】
2006176740.tif 000013
【図７】
2006176740.tif 000014